(57)【特許請求の範囲】
【請求項１】
（１）ビス（トリフルオロメチル）ベンゼンと（２）トリデカフルオロオクタンとを、（１）／（２）＝１／９９〜９９／1の質量比で、かつ両者の合計で溶剤全量中８０質量％以上の量で含む混合溶剤。
【請求項２】
前記（１）／（２）質量比が１／９９〜５０／５０である請求項１に記載の混合溶剤。
【請求項３】
前記（１）／（２）質量比が１／９９〜３５／６５である請求項１または２に記載の混合溶剤。
【請求項４】
前記（１）／（２）質量比が１０／９０〜３５／６５である請求項１〜３のいずれかに記載の混合溶剤。
【請求項５】
前記（２）以外の非引火性溶剤成分としてハイドロフルオロエーテルを含む請求項１〜４のいずれかに記載の混合溶剤。
【請求項６】
前記（１）以外の引火性溶剤成分の溶剤全量中の量が１質量％以下である請求項１〜５のいずれかに記載の混合溶剤。
【請求項７】
請求項１〜６のいずれかに記載の混合溶剤と、溶質としての含フッ素化合物とを含む表面処理剤。
【請求項８】
前記含フッ素化合物が、含フッ素重合体またはポリフルオロアルキル基含有のリン酸エステル化合物である請求項７に記載の表面処理剤。
【請求項９】
溶質濃度が２０質量％以下である請求項７または８に記載の表面処理剤。
【請求項１０】
動粘度が１．０×１０−５ｍ２／ｓ以下である請求項７〜９のいずれかに記載の表面処理剤。
【請求項１１】
請求項７〜１０のいずれかに記載の表面処理剤を使用したはんだ用フラックス這い上がり防止剤。
【請求項１２】
請求項７〜１０のいずれかに記載の表面処理剤を使用した潤滑オイルの染み出し防止剤。
【請求項１３】
請求項７〜１０のいずれかに記載の表面処理剤を使用した防水・防湿コーティング剤。
【請求項１４】
請求項７〜１０のいずれかに記載の表面処理剤を使用した電子部品用樹脂付着防止剤。
【請求項１５】
請求項７〜１０のいずれかに記載の表面処理剤を使用した離型剤。
【請求項１６】
請求項７〜１０のいずれかに記載の表面処理剤で被覆された基材。
【発明の詳細な説明】
【技術分野】
【０００１】
本発明は、トリデカフルオロオクタンとキシレンヘキサフルオライドの混合溶剤およびそれを用いた表面処理剤に関する。
【背景技術】
【０００２】
従来、各種基材表面には、撥水性、撥油性およびフラックス等の溶剤（２−プロパノール：ＩＰＡ）に対する撥ＩＰＡ性を付与するためのフッ素系重合体、特に多くの場合パーフルオロアルキル基を有するフッ素系重合体を乾燥性溶剤中に含む表面処理剤が適用される。この表面処理剤に使用される溶剤は、フッ素系重合体に対して高い溶解性が必要である。フッ素系重合体は、本質的に通常の有機溶剤に対する溶解性が貧しいことから、フッ素系重合体の溶剤となりうるのは、実質的にフッ素系溶剤である。
【０００３】
これまで使用されてきたフッ素系溶剤の典型例は、いわゆるフロン溶剤であり、たとえばジクロロペンタフルオロプロパンおよびジクロロフルオロエタン等のハイドロクロロフルオロカーボン（ＨＣＦＣ）などである。これらの溶剤は、フッ素系重合体の溶解性の他にも、低表面張力を持つため、表面処理剤の溶剤として非常に有用であった。
【０００４】
しかし、ＨＣＦＣはオゾン破壊係数を有するため、先進国においては２０２０年に生産が全廃されることが決まっている。また、代替フロンとして使用されてきたトリデカフルオロヘキサンやデカフルオロペンタン等の一部のハイドロフルオロカーボン（ＨＦＣ）、パーフルオロヘキサン等のパーフルオロカーボン（ＰＦＣ）も、温暖化係数が高いため、地球温暖化防止の目的から京都議定書の規制対象物質となっている。
【０００５】
そこで、上記に代わり得るフッ素系溶剤の開発が進められているものの一つに、ハイドロフルオロエーテル（ＨＦＥ）がある。その中には、（パーフルオロブトキシ）メタン（Ｃ4Ｆ9ＯＣＨ3）、（パーフルオロブトキシ）エタン（Ｃ4Ｆ9ＯＣ2Ｈ5）、２，２，２−トリフルオロエトキシ−１，１，２，２−テトラフルオロエタン（ＣＦ3ＣＨ2ＯＣＦ2ＣＦ2Ｈ）など既に市販されているものもある。しかしながら、これらＨＦＥは溶解性に乏しいものが多い。
【０００６】
一方、溶解性の高い溶剤として、ベンゼン骨格を有するフッ素系溶剤として、たとえばビス（トリフルオロメチル）ベンゼンなどがある。これらのベンゼン骨格を有するフッ素系溶剤は、非フッ素化合物にも高い溶解性も持ち合わせており、非常に有用な溶剤である。しかしながら、これらのベンゼン骨格を有するフッ素系溶剤は引火性がある。
【０００７】
溶解性の高いベンゼン骨格を有するフッ素系溶剤を、非引火性フッ素系溶剤と混合してフッ素系重合体の溶剤とする開示がある。たとえば、１，３−ジ（トリフルオロメチル）ベンゼンを上記ＨＦＥ、ＨＦＣなどとの混合溶剤として全溶剤中５重量％または４９．７５重量％の量で含ませた例や（特許文献１参照）、１０質量％、２０質量％または５５質量％の量で含ませた例（特許文献２参照）がある。
【０００８】
このように、ＨＦＥやＨＦＣなどの溶解性の乏しい溶剤にベンゼン骨格を有するフッ素系溶剤を混合して、より有益な混合溶剤とすることは、以前から検討されてきている。しかしながら、ＨＦＥやＨＦＣなどの非引火性フッ素系溶剤は、通常の溶剤と比べ蒸気圧が高く、混合溶剤として用いると、非引火性フッ素系溶剤が先に気化してしまう。工業的に溶剤を使用する場合は、長期にわたり使用されることが多く、溶剤の揮発により溶剤組成が著しく変化することは、各種トラブルの原因となる（溶質の析出、引火特性の変化など）。
【０００９】
既に開示されているベンゾトリフルオライド類と非引火性フッ素系溶剤であるＨＦＥやＨＦＣとの混合溶剤（特許文献１及び特許文献２参照）は、いずれも蒸気圧が高く、ベンゾトリフルオライド類より先に、非引火性フッ素系溶剤が揮発してしまい、混合溶剤の組成変化が著しく工業的に使用することは非常に難しい。
【先行技術文献】
【特許文献】
【００１０】
【特許文献１】特開２００９−５７５３０号公報
【特許文献２】特開２００８−３８１０８号公報
【発明の概要】
【発明が解決しようとする課題】
【００１１】
本発明は、溶解性の高いベンゾトリフルオライド類と非引火性フッ素系溶剤との混合溶剤で、その組成が非常に安定に維持できる混合溶剤の提供を目的とする。また、該混合溶剤の使用により、各種基材表面に撥水性、撥油性および撥ＩＰＡ性を充分に付与し得るフッ素系表面処理剤の提供も目的とする。また、組成比を調整することにより非引火性とした該混合溶剤の提供も目的とする。
【課題を解決するための手段】
【００１２】
本発明者は、上記課題を解決すべく検討するうちに、ビス（トリフルオロメチル）ベンゼンとＨＦＣの１つであるトリデカフルオロオクタンを混合した場合に、広範囲の混合比で組成の変化が非常に少ない混合溶剤の提供できることを見出した。さらに、キシレンヘキサフルオライドとトリデカフルオロオクタンとの質量比で、トリデカフルオロオクタンが６５質量％以上であれば、引火点を持たない、つまり非引火性になることも見出した。なお、この引火点は、実施例では、混合溶剤の引火点とほぼ同等とみなすことができる０．２質量％の希薄なフッ素系重合体濃度溶液（表面処理剤）について測定している。
【００１３】
本発明は、（１）ビス（トリフルオロメチル）ベンゼンと（２）トリデカフルオロオクタンとを、（１）／（２）＝１／９９〜９９／1の質量比で、かつ両者の合計で溶剤全量中８０質量％以上の量で含む混合溶剤を提供する。
【００１４】
前記（１）／（２）質量比は、好ましくは１／９９〜５０／５０、より好ましくは１／９９〜３５／６５、さらに好ましくは１０／９０〜３５／６５であり、特に好ましくは２０／８０〜３５／６５である。また、（１）と（２）の質量合計に対して、（２）の質量比が６５以上であると、非引火性になる。
【００１５】
前記混合溶剤は、溶剤全量中２０質量％以下の量で、上記（１）および（２）以外の溶剤成分を含むことができる。
この場合、溶剤中の（１）以外の引火性溶剤成分の量は、溶剤全量中１質量％以下であることが好ましい。
（２）以外の非引火性溶剤成分としては、ハイドロフルオロエーテルが好ましい。
【００１６】
また、本発明は、前記混合溶剤と、溶質としての含フッ素化合物とを含む表面処理剤を提供する。
前記含フッ素化合物は、含フッ素重合体またはポリフルオロアルキル基含有のリン酸エステル化合物であることが好ましい。
【００１７】
表面処理剤の溶質濃度は２０質量％以下であることが好ましい。
表面処理剤の動粘度は、１．０×１０−５ｍ２／ｓ以下であることが好ましい。
【００１８】
本発明の表面処理剤は、はんだ用フラックス這い上がり防止剤、潤滑オイルの染み出し防止剤、防水・防湿コーティング剤、電子部品用樹脂付着防止剤等および離型剤に使用することができる。
本発明は、前記表面処理剤で被覆された基材も提供する。
【発明の効果】
【００１９】
本発明は、含フッ素重合体の溶剤として、組成変化が非常に少ないフッ素系混合溶剤を提供し得る。また、一部の混合溶剤組成においては非引火性の混合溶剤の提供も可能とした。これらの混合溶剤を使用することで、各種基材表面に撥水性、撥油性および撥ＩＰＡ性を充分に付与することができる優れたフッ素系表面処理剤の提供を可能とした。
【発明を実施するための形態】
【００２０】
本発明で使用される（１）ビス（トリフルオロメチル）ベンゼンは、別名キシレンヘキサフルオライドとも称され、市販品として入手可能である。以下、「ＸＨＦ」とも記す。なお、ＸＨＦは、位置異性体であるｏ−ＸＨＦ（１，２−ジ（トリフルオロメチル）ベンゼン）、ｍ−ＸＨＦ（１，３−ジ（トリフルオロメチル）ベンゼン）およびｐ−ＸＨＦ（１，４−ジ（トリフルオロメチル）ベンゼン）のいずれか１種でもよく、これら２種以上の混合物でも構わない。本発明において、ＸＨＦとしては、ｍ−ＸＨＦが好ましい。
【００２１】
また、本発明で使用される（２）トリデカフルオロオクタンは、市販品としてＣＦ３（ＣＦ２）５ＣＨ２ＣＨ３  が入手可能である。ＣＦ３（ＣＦ２）５ＣＨ２ＣＨ３  は、物質名ＨＦＣ−７６−１３ｓｆとしても扱われる。また、製品カタログなどではＡＣ６０００と記載されることもある。
【００２２】
本発明の混合溶剤において、好ましくは１／９９〜５０／５０、より好ましくは１／９９〜３５／６５、さらに好ましくは１０／９０〜３５／６５であり、特に好ましくは２０／８０〜３５／６５である。また、（１）と（２）の質量合計を１００としたとき、（２）の質量比が６５以上であると混合溶剤が非引火性となる。
【００２３】
本発明の目的を損なわない範囲であれば、上記特定成分（１）および（２）の混合溶剤に、他の溶剤成分を加えることができる。その場合、（１）および（２）の合計質量が、溶剤全量中の８０質量％以上であることが好ましく、９０質量％以上がより好ましく、９５質量％以上がさらに好ましい。
【００２４】
他の溶剤成分は、特に限定されるわけではないが、フッ素系重合体の溶解性や表面張力への影響を考慮すると、フッ素系溶剤が好ましい。本発明の混合溶剤を非引火性溶剤とする場合は、（１）以外の引火性を有する溶剤成分は、溶剤全量中１０質量％以下であって引火性に影響を与えない範囲であれば特に限定されないが、好適範囲としては、溶剤全量中１質量％以下である。
【００２５】
また、（２）以外の非引火性溶剤を他の溶剤成分として用いる場合は、ＨＦＣおよびＨＦＥなどが好ましく用いられる。特に温暖化係数ＧＷＰの低いＨＦＥが好ましい。（２）以外の非引火性溶剤は、溶剤全量中２０質量％以下であれば特に限定されない。
【００２６】
（２）以外の非引火性溶剤としては、具体的に以下のものが挙げられる。
Ｃ6Ｆ13ＯＣＨ3
Ｃ6Ｆ13ＯＣ2Ｈ5
Ｃ3Ｆ7ＯＣＨ3
Ｃ3Ｆ7ＯＣ2Ｈ5
ＣＦ2ＨＣＦ2ＣＨ2ＯＣＦ2ＣＦ2Ｈ
ＣＦ3（ＯＣＦ2ＣＦ2）n（ＯＣＦ2）mＯＣＦ2Ｈ
Ｃ8Ｆ17ＯＣＨ3
Ｃ7Ｆ15ＯＣＨ3
Ｃ4Ｆ9ＯＣＨ3
Ｃ4Ｆ9ＯＣ2Ｈ5
ＣＦ3ＣＨ2ＯＣＦ2ＣＨ3
ＣＦ3ＣＨ2ＯＣＦ2ＣＨＦ2
およびこれらの混合物。
上記例示中、添字ｍおよびｎは各々１〜２０の整数を表し、アルキル骨格基は直鎖または分岐の態様を含む。
【００２７】
本発明において、「引火性」とは、以下の手順で引火点測定を実施し引火点を持つことと定義する。各引火点測定方法はＪＩＳ−Ｋ−２２６５に定められている方法に従うものとする。
＜引火点の測定手順＞
（ａ）タグ密閉法による引火点測定の実施。
（ｂ）（ａ）において、引火点が８０℃以下の温度で引火点が測定できない場合にあっては、クリーブランド開放法による引火点測定の実施。
【００２８】
本発明の表面処理剤は、上記のような混合溶剤と、溶質とから形成される。ここで、溶剤とは、室温において動粘度が１.０×１０-５ｍ２／ｓ未満の液体成分と定義し、溶質とは、室温において固体もしくは動粘度が１.０×１０-５ｍ２／ｓ以上の液体成分と定義する。
【００２９】
本発明に係る表面処理剤は、溶質として少なくとも含フッ素化合物を含む。この含フッ素化合物は、通常、ポリフルオロアルキル基を含有する化合物であり、具体的には、該基を含有する含フッ素重合体または含フッ素リン酸エステルが挙げられる。
【００３０】
含フッ素重合体は、少なくともポリフルオロアルキル基含有化合物（ａ）から導かれる構成単位を含む。この化合物（ａ）は、典型的に（メタ）アクリル酸化合物であり、具体的には（メタ）アクリル酸エステルまたは（メタ）アクリルアミドなどである。
化合物（ａ）としては、下記構造が挙げられる。
ＣＨ2＝ＣＲ１−ＣＯＸ−Ｑ１−Ｒｆ１
該式中のＲ１は水素原子またはメチル基であり、Ｘは−Ｏ−または−ＮＨ−であり、Ｑ１は単結合または２価の連結基であり、Ｒｆ１は炭素数１〜２０のポリフルオロアルキル基である。２価の連結基としては炭素数１〜５のアルキレン基が好ましい。
なお、本発明において、「（メタ）アクリル」の語は、アクリルおよびメタクリルの両方またはどちらか一方を意味する。このような化合物（ａ）を具体的に（メタ）アクリル酸エステルで例示すれば、
ＣＨ2＝ＣＨ−ＣＯＯ−（ＣＨ2）n−（ＣＦ2）ｍＦ、
ＣＨ2＝Ｃ（ＣＨ3）−ＣＯＯ−（ＣＨ2）n−（ＣＦ2）ｍＦ
（上記例示中、添字ｎは０〜４、添字ｍは１〜１６の整数である。）
などが挙げられるが、化合物（ａ）は、これらに限定されるものではない。
これらのうちでも、ｍが１〜６であるものが好ましい。
なお、（メタ）アクリル酸エステルは、表面処理剤に求める性能により適宜選択できる。例えば、撥水性を特に重視する場合はメタクリル酸エステルが好ましく、撥油性や撥ＩＰＡ性を特に重視する場合や、被膜の耐熱性を特に重視する場合は、アクリル酸エステルである場合が好ましい。
【００３１】
含フッ素重合体は、化合物（ａ）から導かれる構成単位を、通常５０質量％以上、好ましくは８０質量％以上、より好ましくは９０質量％以上含有する。なお本発明において、重合体における構成単位の質量％は、重合に使用した原料化合物がすべて構成単位を構成するとみなした値である。
含フッ素重合体が、化合物（ａ）のみの重合体である場合には、化合物（ａ）の１種の単独重合体でも２種以上の共重合体でもよい。
【００３２】
また、含フッ素重合体が共重合体である場合には、他の化合物（ｂ）から導かれる構成単位を１種または複数種含むことができる。化合物（ｂ）は、通常、ポリフルオロアルキル基を含有しない化合物であり、たとえば（メタ）アクリル酸、炭素数１〜１８のアルキル基を有する（メタ）アクリル酸エステル、反応性を有する官能基を含む化合物、例えば、マレイン酸、無水イタコン酸、無水コハク酸等のエチレン性不飽和カルボン酸類、（メタ）アクリルアミド、Ｎ−メチル（メタ）アクリルアミド、Ｎ−メチロール（メタ）アクリルアミド、Ｎ−ブトキシ（メタ）アクリルアミド等のアミド化合物、（メタ）アクリル酸ヒドロキシエチル、（メタ）アクリル酸ヒドロキシプロピル等の水酸基含有化合物、γ-（メタ）アクリロキシプロピルトリメトキシシラン等のアルコキシシリル基含有化合物、（メタ）アクリル酸グリシジル等のエポキシ基含有化合物、２−（メタ）アクリロイロキシエチルコハク酸などのカルボキシル基含有化合物などであるが、これらに限られない。
【００３３】
含フッ素リン酸エステルとしては、下記構造が挙げられる。
（Ｒｆ２−Ｑ２−Ｏ−）ｒ−Ｐ（Ｏ）（ＯＭ）ｓ
該式中のＲｆ２は炭素数１〜２０のポリフルオロアルキル基であり、Ｑ２は単結合または２価の連結基であり、Ｍは水素原子、アンモニウム基、置換アンモニウム基またはアルカリ金属原子であり、ｒは１〜３の整数であり、ｓは０〜２の整数であり、ｒ＋ｓは３である。２価の連結基としてはＯＨ基で置換されていてもよい炭素数１〜５のアルキレン基が好ましい。
含フッ素リン酸エステルの具体例としては、以下の化合物が挙げられるが、これらに限定されるものではない。
Ｆ（ＣＦ2）m-ＣＨ2ＣＨ2-Ｐ（Ｏ）（ＯＨ）2
（Ｆ（ＣＦ2）m-ＣＨ2ＣＨ2）2Ｐ（Ｏ）（ＯＨ）
Ｆ（ＣＦ2）m-ＣＨ2ＣＨ（ＯＨ）ＣＨ2Ｏ-Ｐ（Ｏ）（ＯＨ）2
（Ｆ（ＣＦ2）m-ＣＨ2ＣＨ（ＯＨ）ＣＨ2Ｏ）2Ｐ（Ｏ）（ＯＨ）
Ｆ（ＣＦ2）m-ＣＨ2ＣＨ2Ｏ-Ｐ（Ｏ）（ＯＨ）2
（Ｆ（ＣＦ2）m-ＣＨ2ＣＨ2Ｏ）2-Ｐ（Ｏ）（ＯＨ）
上記例示中、添字ｍは１〜１６の整数であり、好ましくは１〜６である。
含フッ素リン酸エステルは、表面処理剤として金属表面を処理する場合に特に好適である。また、離型剤として用いる場合にも特に好適である。
【００３４】
本発明の表面処理剤は、上記溶剤に溶解もしくは分散させることが可能で、本発明の目的を損なわず、安定性、性能および外観等に悪影響を与えない範囲であれば上記のような含フッ素化合物以外にも他の溶質を特に制限なく含むことができる。
たとえば、ジメチルメチルシリコーンやポリエチレングリコールアルキルアミンなどが挙げられる。さらに、被膜表面の腐食を防止するためのｐＨ調整剤、防錆剤、表面処理剤を希釈して使用する場合に液中の重合体の濃度管理をする目的や未処理部品との区別をするための染料、染料の安定剤、難燃剤、消泡剤および帯電防止剤等の他の成分が挙げられる。
【００３５】
本発明の表面処理剤は、溶質濃度が２０質量％以下であることが好ましい。この溶質とは、表面処理剤における溶質全体、すなわち上記含フッ素化合物だけでなく、他の溶質および他の成分も含むことを意味する。
【００３６】
本発明の表面処理剤の含フッ素化合物の濃度は、用途によって適宜設定されることが好ましい。防水・防湿コート剤では、１〜２０質量％であるのが好ましい。潤滑オイルの染み出し防止剤や電子部品用樹脂付着防止剤では、１〜５質量％であるのが好ましい。はんだ用フラックス這い上がり防止剤では、濃度が０.０１〜１質量％であるのが好ましい。離型剤では、０.１〜１０質量％であるのが好ましい。
【００３７】
上記含フッ素化合物の濃度は、各用途での最終的な濃度であればよい。各用途に供するには高濃度、たとえばはんだ用フラックス這い上がり防止剤である場合の１質量％を超えていてもなんら差し支えなく、希釈等により適宜調整すればよい。また、含フッ素化合物が含フッ素重合体である場合には、重合体を高濃度（固形分濃度）で含む重合溶液をそのまま各用途での好適濃度に希釈して使用することができる。
【００３８】
溶質全量中の含フッ素化合物の量は、用途により異なっていても構わない。例えば、防水・防湿コート剤、潤滑オイルの染み出し防止剤、電子部品用樹脂付着防止剤およびはんだ用フラックス這い上がり防止剤では、溶質成分の９０質量％以上が含フッ素化合物であることが好ましいが、離型剤では、含フッ素化合物が溶質成分の５０質量％以下であっても構わない。
【００３９】
本発明の表面処理剤の動粘度は、１.０×１０-５ｍ２／ｓ未満であることが好ましく、より好ましくは５.０×１０-６ｍ２／ｓ以下である。これらの動粘度範囲であれば、表面処理剤の作業性が良好である。
【００４０】
本発明の表面処理剤は、撥水性、撥油性および撥ＩＰＡ性等の性能を付与したい部分に塗布して被膜を形成して利用することができる。該被膜は、本発明の表面処理剤から溶剤が除去されて形成されるものであり、主として、本発明の溶質成分からなるものである。被覆方法としては一般的な被覆加工方法が採用できる。例えば浸漬塗布、スプレー塗布、ローラー塗布等の方法がある。
【００４１】
本発明の表面処理剤の塗布後は、溶剤の沸点以上の温度で乾燥を行うことが好ましい。無論、被処理部品の材質などにより加熱乾燥が困難な場合には、加熱を回避して乾燥すべきである。なお、熱処理の条件は、塗布する表面処理剤の組成や、塗布面積等に応じて選択すればよい。
【００４２】
本発明の表面処理剤は、各種材料の処理に適用可能であるが、中でも精密機器部品や摺動部品（モーター、時計、ＨＤＤ）、電気部品（電子回路や基板、電子部品等）および各種樹脂製系のモールドの処理に用いるのが好ましい。中でも、本発明の表面処理剤を、はんだ用フラックス這い上がり防止剤、潤滑オイルのにじみ出し防止剤、防水コート剤、防湿コート剤、電子部品用樹脂付着防止剤および離型剤として用いることが好ましい。
【実施例】
【００４３】
以下に本発明を具体的に説明するが、本発明は以下の実施例に限定されるものではない。以下の実施例で使用した化合物は、市場から試薬として入手することができるものまたは既知の合成法によって容易に合成できるものである。また、以下の実施例において、特に断わりのない限り「％」で表示されるものは「質量％」を表すものとする。
【００４４】
（合成例１）含フッ素重合体１（Ｃ６ＦＭＡ／ＨＥＭＡ共重合体）の合成
密閉容器に、ＣＨ2＝Ｃ（ＣＨ3）-ＣＯＯ-ＣＨ2ＣＨ2（ＣＦ2）6Ｆ（Ｃ６ＦＭＡ）を２９４質量部、ＣＨ2＝Ｃ（ＣＨ3）-ＣＯＯ-ＣＨ2ＣＨ2ＯＨ（ＨＥＭＡ）を６質量部、ｍ−ＸＨＦを２９９質量部および開始剤（ジメチル２，２'−アゾビス（２−メチルプロピオナート，和光純薬工業，Ｖ−６０１）を１質量部、それぞれ仕込み、７０℃で１８時間反応させた。
反応後の重合溶液に、ｍ-ＸＨＦを加えて希釈し、含フッ素重合体濃度２０％のｍ-ＸＨＦ溶液を得た。
【００４５】
（実施例１〜７および比較例１〜６）表面処理剤の調製
表面処理剤の調製に使用した溶剤成分を表１に示す。
【表１】
0005825982.tif 000002
【００４６】
合成例１で得られた含フッ素重合体溶液を、各所定量の溶剤で重合体濃度０.２％に希釈した。得られた各表面処理剤中の溶剤組成を表２に示す。
【表２】
0005825982.tif 000003
【００４７】
［組成変化の測定］
実施例１、２、４〜７の各表面処理剤を８０ｍＬのガラス瓶に約１００ｇ採取し、ふたを開けたまま、４０℃または８０℃に設定した乾燥機中に静置させた。定期的に溶剤の揮発量と組成変化を測定した。測定の結果を表３、４に記載した。
同様にして、比較例１〜６の４０℃での組成変化を測定した。測定の結果を表５、６に記載した。
なお、表中の「Ｂ成分比率の推移」は、上段が「Ｂ成分比率」、下段が「相対質量」である。この「Ｂ成分比率」とは、混合溶剤中のＢ成分の質量比率である。また、「相対質量」とは、初期の混合溶剤の質量に対する、測定時の混合溶剤の質量の比率であり、「１００×測定時の質量／初期質量」である。
本発明の表面処理剤は、広範囲の組成比において、４０℃および８０℃で長期間経過しても、比較例とは違い、混合溶剤の組成が、ほとんど変化しないことが分かった。このような混合溶剤組成物は非常に稀である。
【００４８】
【表３】
0005825982.tif 000004
【００４９】
【表４】
0005825982.tif 000005
【００５０】
【表５】
0005825982.tif 000006
【００５１】
【表６】
0005825982.tif 000007
【００５２】
［引火点測定］
実施例２〜５の各表面処理剤について、前述の引火点測定を行い、引火性の有無を試験した。実施例２および３は引火点が無く、実施例４は３６℃に、実施例５は３５℃に、それぞれ引火点を有していた。このことから、（１）と（２）の合計質量に対して、（２）の質量比を６５％以上とすることで、本発明の混合溶剤および表面処理剤は非引火性となることが分かった。
【００５３】
また、接触角、動粘度および密度を測定した。結果も表７に示す。
［接触角の測定］
実施例１〜７の各表面処理剤に室温でガラス板を１分間浸漬した後、室温で乾燥させ、各処理剤の被膜を有する各ガラス板を得た。
次に各ガラス板の被膜上に、水、ＩＰＡまたはｎ−ヘキサデカン（ｎ−ＨＤ）を滴下し、接触角を測定した。
接触角の測定には、自動接触角計ＯＣＡ−２０［dataphysics社製］を用いた。
［動粘度の測定］
各表面処理剤について、ウベローデ粘度計を用いて、２５℃での動粘度を測定した。
［密度測定］
各表面処理剤について、室温でのメスフラスコを用いて体積２５ｍＬにおける溶液の重量を測定して密度を算出した。
【００５４】
【表７】
0005825982.tif 000008
【００５５】
合成例１で得られた含フッ素重合体溶液を、溶剤成分（１）／（２）の質量比を３０／７０とした混合溶剤で表８に記載の濃度に希釈した。得られた実施例８〜９について、実施例１〜７同様に接触角、動粘度および密度を測定した。結果を表８に示す。
【００５６】
【表８】
0005825982.tif 000009
【００５７】
溶質として含フッ素リン酸エステルである化合物（Ｐ１）０．２％と添加剤である化合物（Ｚ１）０．０２％を、溶剤成分（１）／（２）の質量比を３０／７０とした混合溶剤に溶解させ実施例１０を調製した。実施例１〜４と同様に接触角、動粘度および密度を測定した。結果を表９に示す。
化合物（Ｐ１）：(Ｆ(ＣＦ2)6-ＣＨ2ＣＨ(ＯＨ)ＣＨ2Ｏ)2Ｐ(Ｏ)(ＯＨ)
化合物（Ｚ１）：Ｃ18Ｈ37Ｎ((Ｃ2Ｈ4Ｏ)xＨ)(Ｃ2Ｈ4Ｏ)yＨ (ｘ＋ｙは平均２０）
【表９】
0005825982.tif 000010
【００５８】
以上の結果から、本発明では、広範囲の組成比において、組成がほとんど変化しない混合溶剤を得られる。また、組成比を限定することにより、混合溶剤を非引火性とすることもできる。また、本発明の表面処理剤は、上記のような効果を有するとともに、撥水性、撥油性、撥ＩＰＡ性が、各種基材の表面処理に十分な性能である。